(57)【要約】【課題】防眩層を透明保護板に塗布して形成する場合に、防眩層の密着力を高める。【解決手段】光源１側から偏光板２１、ガラス基板２２及び液晶層２３からなる液晶セル２９、偏光板２４、透明有機物媒体層２５、透明保護板２６が積層され、透明保護板２６の視認面側に防眩層２７が形成された構造となっている。偏光板２１及び２４は、透明粘着層２８を介してガラス基板２２に接着される。防眩層２７は、そのガラス転移温度Ｔｇが、５０℃以上の部材からのみで構成されている。【選択図】図１
2009025692.tif 000002
【特許請求の範囲】
【請求項１】
液晶層を挟持する一対の基板と、前記一対の基板の外側に配置された一対の偏光板と、前記一対の偏光板の外側に配置された光源とを備えた液晶表示装置において、
前記光源と反対側に配置された偏光板の外側に、透明有機物媒体層を設け、
前記透明有機物媒体層の偏光板に面していない側に、透明保護板が配置され、
前記透明保護板の透明有機物媒体層に面していない側に、防眩層が透明粘着層を介さずに直接形成され、前記防眩層のガラス転移温度Ｔｇが、５０℃以上の部材からのみで構成されていることを特徴とする液晶表示装置
【請求項２】
液晶層を挟持する一対の基板と、前記一対の基板の外側に配置された一対の偏光板と、前記一対の偏光板の外側に配置された光源とを備えた液晶表示装置において、
前記光源と反対側に配置された偏光板と基板との間に、透明有機物媒体層を設け、
前記光源と反対側に配置された偏光板の前記透明有機媒体層に面していない側に、透明保護板が配置され、
前記透明保護板の偏光板に面していない側に、防眩層が透明粘着層を介さずに直接形成され、前記防眩層のガラス転移温度Ｔｇが、５０℃以上の部材からのみで構成されていることを特徴とする液晶表示装置
【請求項３】
請求項１又は２に記載の液晶表示装置において、
前記防眩層は、粒子を含有し、防眩層の平均膜厚≦粒子直径であることを特徴とする液晶表示装置
【請求項４】
請求項１，２又は３のいずれかに記載の液晶表示装置において、
前記透明保護板と透明有機物媒体層との厚みの合計は、０．８ｍｍ以上５ｍｍ以下であることを特徴とする液晶表示装置
【請求項５】
請求項１ないし４のいずれかに記載の液晶表示装置において、
前記透明保護板の防眩層が形成される面は、粗面化処理されていることを特徴とする液晶表示装置
【請求項６】
請求項１ないし５のいずれかに記載の液晶表示装置において、
前記透明保護板の防眩層が形成される面の表面粗さが、０．０１μｍ以上２μｍ以下で、前記透明保護板と前記防眩層を形成する樹脂との屈折率の差が、０．２以下であることを特徴とする液晶表示装置
【発明の詳細な説明】
【技術分野】
【０００１】
本発明は、画像表示面に透明保護板を有する液晶表示装置に関する。
【背景技術】
【０００２】
近年、情報・通信関連機器における表示装置の進歩は著しい。中でも、液晶ディスプレイは、ブラウン管に比べて薄型化・軽量化できるうえに、視野角拡大技術・動画技術の進歩に伴い、モバイル機器やデジタル家電等の表示デバイスとして不可欠なものとなっている。また、近年液晶ディスプレイ市場の大画面志向の流れを受けて、液晶ディスプレイパネルの更なる大型化が図られている。
【０００３】
液晶ディスプレイパネルの基板は、通常、厚さ１ｍｍ以下の薄いガラス基板で製造されている。ガラス基板は、その面積が大きくなればなるほど耐衝撃性が低下する。そのためこれまでの手法のままでは、大画面化に伴い、耐衝撃性は大幅に低下していく。さらに、ガラス基板が割れるほどの大きな衝撃でなくとも、外部から圧力が加わった場合、液晶層を挟持するガラス基板に、ずれやギャップが部分的に変化するため、表示に乱れが生じることがある。
【０００４】
このような外部からの衝撃に対して、ディスプレイの視認側最表面に、アクリルやガラス等の透明な基板を保護板として配置し、強度改善を図ることが、下記特許文献１に記載されている。
【０００５】
これら透明保護板の視認側最表面は、視認性を向上するために、表面処理層が形成されていることが多い。表面処理層として、外からの光による反射を低減させるための反射防止層や防眩層などがある。このうち防眩層は、表面に微細な凹凸を設けるか、または、内部に微粒子を含有させて、反射光を拡散させることにより、防眩効果を発揮する方法である。防眩層を形成する手段として、防眩性機能を有する層が形成された粘着剤付フィルムを、透明保護板の最表面に貼付することが一般的である。
【０００６】
防眩性機能を有するフィルムは、その表面に凹凸を有するか、または、内部に微粒子を含有させた防眩性機能を有する防眩層と、その基材となる透明基材層と、ディスプレイ表面、すなわち、偏光板や透明保護板へ接着するための透明粘着層とを有する。さらに、フィルムの搬送・保管時、または、フィルムを目的面上へ貼付するなどディスプレイ製造工程時などに、防眩層及び粘着層へ傷や汚れがつくのを防止するために、フィルムの透明基材層と接していないそれぞれの面は剥離テープで保護され、フィルム自体が多層構造となっている。
【特許文献１】特開２００７−０４１５３４号公報
【発明の開示】
【発明が解決しようとする課題】
【０００７】
このように、防眩性機能付フィルムは多層構造で、複数の異なる物質から構成されているが、防眩性機能発揮に寄与しているのは防眩層のみである。フィルムの透明基材層は、防眩層の下地であり、フィルムとしての強度を保持し、防眩層の硬度を確保するための下地である。また、透明粘着層は異材面と接着するために設けられている。これら透明基材層及び透明粘着層は、異材界面で反射を生じ、光学的に不利である。さらに、剥離テープは、ディスプレイ製造後は不要なものであり、廃棄物として処分しなければならない。
【０００８】
したがって、透明基材層、粘着層及び剥離テープを必要としない防眩層形成法が望まれている。さらに、フィルムタイプは、目的面上へ貼付する際、気泡や埃など異物を巻込み、シワが発生する原因となりやすい。
【０００９】
また、ディスプレイの用途、使用される環境が広がるにつれて、より厳しい要求が求められるようになっている。寒冷地域では−４０℃、高温高湿地域では４０℃近くで使用されることもある。フィルムの透明粘着層は、常温では優れた密着性を示すが、保護板視認面は、特に、環境の影響を受けやすく、このような低温又は高温高湿下で使用される場合、粘着力が低下し、粘着面の剥離やふくれが生じる恐れがある。
【００１０】
一方、フィルムを使用しない塗布型防眩層の場合には、熱又は光硬化型樹脂を、透明保護板上へ塗布した後、硬化させる。この硬化反応時に樹脂層は収縮するが、透明保護板の厚さは、防眩層の膜厚に比べ、十分に大きいため、フィルム製造時に発生するようなカールは起こらない。なお、硬化反応は体積収縮を伴うため、防眩層の膜厚が大きい場合には、硬化時、透明保護板に反り変形が発生するおそれがある。また、防眩層を塗布して形成するために、防眩層と透明保護板との間には透明粘着層が無く、十分な密着力が得られないことが懸念される。密着力が不十分だと、例えば、透明保護板の視認面を、布巾で強く拭いたりした場合に、防眩層が剥離する恐れがある。
【００１１】
本発明の目的は、画面の大型化に伴い顕著になるであろう液晶ディスプレイパネルのガラス基板の耐衝撃性の低下に対して、耐衝撃性を有し、かつ、環境に配慮して、不要な部材を削減した低コストで、良好な視認性を得ることの可能な液晶表示装置を提示することにある。
【課題を解決するための手段】
【００１２】
本発明は、透明保護板を備えた液晶表示装置において、透明保護板上に、透明粘着層を介さずに直接形成された防眩層のガラス転移温度Ｔｇが、５０℃以上の部材で構成されていることを特徴とする。
【発明の効果】
【００１３】
以上、本発明によれば、液晶ディスプレイパネルのガラス基板が大型化しても十分な耐衝撃性を有する液晶表示装置を提供することができる。また、透明保護板上に、防眩層を直接塗布形成し、従来の防眩フィルムに必要であった基材層や粘着層が不要となることから、部材及び製造工程の削減となり、低コストで耐環境性に優れた液晶表示装置を提供することができる。
【発明を実施するための最良の形態】
【００１４】
以下、図面を用いて、本発明の実施例を説明する。なお、本発明は下記実施例に限定されるものではない。
【実施例１】
【００１５】
図１は、本実施例の液晶表示装置の模式断面図である。図１において、光源１側から偏光板２１、ガラス基板２２及び液晶層２３からなる液晶セル２９、偏光板２４、透明有機物媒体層２５、透明保護板２６が積層され、透明保護板２６の視認面側に防眩層２７が形成された構造となっている。偏光板２１及び２４は、透明粘着層２８を介してガラス基板２２に接着される。
【００１６】
透明有機物媒体層２５は、透明保護板２６と偏光板２４との間に配置され、空気層を無くし、界面反射による透過率低下や、二重映り発生を防止するために、透明保護板２６と偏光板２４との間に隙間無く充填される。
【００１７】
この透明有機物媒体層２５としては、モノマー、オリゴマーを熱硬化、光硬化することにより重合させる熱硬化性樹脂及び光硬化性樹脂等が挙げられる。また、既に重合が完了している熱可塑性樹脂も用いてもよい。
【００１８】
熱硬化性樹脂及び光硬化性樹脂は、透明保護板２６と光源と反対側に配置された偏光板２４との隙間に、前記モノマーを充填後、適切な熱又は光を付与することにより硬化させ、隙間を塞ぐことが可能となる。これらモノマーとしては、モノマー内の２重結合を用いて重合させるもの、異なるモノマー又はポリマーを重合させるもの、脱水反応により重合させるもの、脱アルコール反応により重合させるもの等が挙げられる。
【００１９】
熱硬化性樹脂及び光硬化性樹脂としては、ポリスチレン、スチレン／アクリル樹脂、アクリル樹脂、ポリエステル樹脂、ポリプロピレン、ポリイソブチレン等が挙げられる。これらはガラス転移温度Ｔｇ以上に加温することで液状化し、充填しやすくなる。
【００２０】
また、透明有機物媒体層２５として、エラストマ系樹脂のような粘弾性体を用いることもできる。この場合、透明有機物媒体層２５は、外部から受けた衝撃を緩和することが可能となる。透明保護板２６を介して外から大きな力が加わった場合、液晶パネルへ直接衝撃が加わらないように応力を緩和し、液晶パネルの損傷を防止すること、また、液晶パネル表面を拭いた場合といったような部分的に押圧力が加わった場合に、圧力を分散緩和し、液晶パネル基板間のギャップが乱れることを防止することを目的として、透明粘弾性体にて形成される。
【００２１】
透明保護板２６は、可視領域での光透過性に優れ、耐擦性が高い透明な板が好ましい。透明な板とはガラス、アクリル系樹脂、ポリカーボネート系樹脂又はポリエチレンテレフタレート系樹脂などが挙げられる。透明保護板２６の面積は、透明有機物媒体層２５、偏光板２１及び２４、液晶パネル等の面積よりも大きくなってもかまわない。
【００２２】
透明有機物媒体層２５及び透明保護板２６の厚さの合計は、０．８ｍｍ以上５ｍｍ以下とする。０．８ｍｍよりも小さいと十分な耐衝撃性を得ることができない。５ｍｍ以上となると、厚みの影響で画像がぼけてみえるようになるので好ましくない。
【００２３】
この透明有機物媒体層２５と透明保護板２６のそれぞれの厚さは、特に制限されないが、透明有機物媒体層２５の厚さは、０．１ｍｍ以上が好ましい。０．１ｍｍよりも小さいと、透明保護板２６を介して受けた衝撃を緩和することができず、ガラス基板２２に衝撃が伝わり、破損するおそれがある。また、透明有機物媒体２５を液状化して、透明保護板２６と偏光板２４との間に充填する場合、厚さ０．１ｍｍより小さいと、気泡を完全に抜き去ることが困難である。
【００２４】
透明保護板２６の厚さは、画像表示部分の大きさにより異なるが、ガラスを用いる場合は０．７ｍｍ以上、アクリル系等前述の樹脂を用いる場合は１ｍｍ以上が望ましい。これより薄いと製造時に透明保護板２６に歪みが発生しやすく、その歪みが製品の表示面の平坦性に影響を与えるためである。また、透明保護板２６は、その厚さが大きくなるにつれ重量も大きくなり、大画面化するほど、特に、ガラスの場合に、その歪みが顕著になる。このように、透明保護板２６の重量増に伴い、表示装置本体やスタンドを補強するなど剛性改善が必要となることから、装置全体の重量増加につながるため、ディスレプレイの薄型・軽量化の流れに逆行するため好ましくない。このため、透明保護板２６の厚みは、ガラスの場合４ｍｍ以下が望ましい。
【００２５】
防眩層２７は、防眩層形成用塗料を、透明保護板２６上に塗布して形成される。従来の防眩フィルムを貼付した液晶パネルと異なり、透明保護板２６上に形成された防眩層２７は、粘着層を有していない構成となっている。
【００２６】
防眩層２７及び透明保護板２６は、視認側最表面に配置されるため、ディスプレイを構成する部材中、最も環境の影響を受けやすい部材のひとつといえる。高温高湿にさらされる環境下での使用においても、変形を生じないために、防眩層２７はガラス転移温度Ｔｇが５０℃以上である部材のみから構成される。ガラス転移温度Ｔｇが５０℃よりも小さいと、高温下での使用において、防眩層２７が変形・変質し、ひどい場合には、透明保護板２６から剥離してしまうので好ましくない。
【００２７】
防眩層２７の形成用塗料は、熱硬化性樹脂又は光硬化性樹脂を用いることができる。光硬化性樹脂としては、例えば、紫外線硬化樹脂や電子線硬化樹脂などがある。熱硬化性樹脂又は光硬化性樹脂として、アクリル系、ウレタン系、アクリルウレタン系、ポリエステル系、シリコーン系、エポキシ系等が挙げられる。これらを適宜溶媒で希釈し、透明保護板上に塗布後、溶剤を揮発させ、所定の方法により硬化させる。
【００２８】
防眩層２７の最表面に、反射防止層や防汚層を形成してもよい。これらの層を形成する方法は、特に限定されるものではなく、公知技術を用いてよい。例えば、真空蒸着法やスパッタリング法などのドライプロセス、ディップコーティング法などウェットプロセスを用いてよい。
【００２９】
透明保護板２６と防眩層２７との密着性を向上するため、防眩層形成用塗料を塗布する前に、透明保護板２６の塗装面を粗面化処理する。粗面化する方法は、ブラストやドライエッチング、薬液を用いた化学エッチングなど、一般的に知られている手法を用いることができる。２つ以上の手法を組み合わせて処理してもよい。このようにして、微細凹凸が付けられた透明保護板２６の面上に、防眩層形成用塗料を塗布する。
【００３０】
なお、透明保護板２６の表面粗さＲａは０．０１μｍ以上２μｍ以下とする。表面粗さＲａがこれより小さいと、防眩層２７の透明保護板２６への密着性が低くなるため好ましくない。粗面化処理した面に、シランカップリング処理をして密着性を向上させてもよい。
【００３１】
微細凹凸面となった透明保護板２６は、乱反射するため透明性は一旦損なわれる。しかし、防眩層２７の形成用塗料が微細凹凸面を埋めるので乱反射は小さくなり、透明性は改善される。このとき、防眩層２７の形成用樹脂として、透明保護板２６との屈折率の差が０．２以下である樹脂を用いる。０．２以下であれば、反射率をおおよそ０．５％以下に低減することができるため、界面反射を十分に小さくすることが可能であり、視認性を妨げることはない。さらに、防眩層２７の形成用樹脂の屈折率が、透明保護板の屈折率より小さい方が、反射を更に低減できる点で好ましい。
【実施例２】
【００３２】
図２は、本実施例の液晶表示装置の模式断面図である。図１に示す実施例１と異なるのは、透明有機物媒体層２５を、液晶セル２９と偏光板２４との間に設けた。その他の構成は、実施例１と同様である。
【００３３】
図２において、光源１側から偏光板２１、ガラス基板２２及び液晶層２３からなる液晶セル２９、透明有機物媒体層２５、偏光板２４、透明保護板２６が積層され、透明保護板２６の視認面側に防眩層２７が形成された構造となっている。偏光板２１及び２４は、透明粘着層２８を介してガラス基板２２及び透明保護板２６に接着される。
【００３４】
本実施例においても実施例１と同様に、防眩層２７はガラス転移温度Ｔｇが５０℃以上である部材のみから構成される。
【実施例３】
【００３５】
実施例１，２において、防眩層２７の膜厚が大きい場合には、硬化収縮時に、透明保護板２６に反りが発生することがある。そこで、図３に示すように、防眩層３４中に微粒子３２を分散させた。これにより、防眩層３４の形成用樹脂３３が硬化収縮する際、微細粒子３２は変形しないため、防眩層３４全体の収縮を緩和することができ、透明保護板３１の反りが抑制可能となった。なお、図３（１）は、防眩層３４の平均膜厚≦粒子３２直径を示し、図３（２）は、図３（１）と同様であるが、防眩層３４の形成用樹脂３３が粒子３２を覆っている状態を示す。
【００３６】
防眩層形成用樹脂３３を硬化処理後、微細粒子３２が微細な凹凸を形成し、防眩機能を発揮するために、添加する微細粒子３２の直径は、形成する防眩層の平均膜厚以上とすることで、更に反りの発生を低減できる。
【００３７】
このような微細粒子３２が分散された防眩層３４を形成する方法は、微細粒子を添加分散させた樹脂塗料を塗布してもよいし、樹脂塗料を塗布後、塗布面に微細粒子を分散してもよい。塗布する方法としては、特に限定されるものではなく、スピンコーティングやディップコーティング法、スプレーコーティング法、バーコータ法など、公知の手法を用いてよい。微細粒子が分散された塗布面を乾燥し、溶媒を揮発させたのち、所定の方法により硬化させる。
【００３８】
防眩層３４の膜厚は、特に制限されないが、１〜５０μｍ、更には２〜１０μｍが望ましい。この防眩層３４中に分散される微細粒子３２の粒子径が数十μｍ以上になると、防眩層３４のヘイズ値（くもりの度合いを示す値）に、面内ばらつきを生じるようになる。したがって、微細粒子３２の径は１０μｍ以下が好ましい。
【００３９】
防眩層形成用樹脂３３に分散される微細粒子３２としては、シリカ系、アルミナ系、チタニア系など無機系微粒子や、スチレン系、アクリル系などの有機系微粒子などで、ガラス転移温度Ｔｇが５０℃以上であれば用いることができる。また、防眩層３４の表面粗さは０．２〜４μｍとなるよう調整するのが望ましい。
【００４０】
以下、表を用いて、本発明の試作例を説明する。
【００４１】
下記表１は、以下に示す防眩層付透明保護板Ａ、Ｂ、Ｃ、Ｄ、Ｅ、Ｆ作製時の透明保護板２６の変形度として、防眩層２７の作製前後のガラス基板２２の４隅の高さを測定し、４点の反り量の平均値を、反り平均値とした測定結果である。この表１から、透明保護板２６上に、塗布により防眩層２７を形成した場合に、防眩層中に、防眩層の平均膜厚と同等以上の微細粒子を分散させた防眩層付透明保護板Ｂ、Ｃ、Ｆは、防眩層形成後の透明保護板の反りを小さくすることが可能であることが分かる。
【表１】
2009025692.tif 000003
【００４２】
〔防眩層付透明保護板Ａ〕
３２インチサイズの厚さ０．７ｍｍのガラス基板に、防眩性フィルムを貼付し、防眩層付透明保護板Ａとした。この防眩性機能付フィルムは、ガラス転移温度Ｔｇが約−３０℃の粘着層を含んでいる。
【００４３】
〔防眩層付透明保護板Ｂ〕
防眩層形成用塗料として、平均粒径１２μｍの架橋型アクリルビーズ（Ｔｇは８０℃）を添加・分散させた、Ｔｇが約８０℃のアクリル系塗料を用いて、３２インチサイズの厚さ０．７ｍｍのガラス上に、乾燥膜厚が８μｍとなるようアプリケータを用いて塗装した。６０℃で５分間乾燥させたのち、高圧水銀ランプで光硬化させ、防眩層付透明保護板Ｂを作製した。ガラス基板は、塗料塗布面を予め薬液エッチング処理により粗面化処理してあるものを用いた。また、実施例全般で記載されているアクリル系塗料中の樹脂は、種々のアクリル酸系エステルを適当な比率で混合することにより、得たものであるため、光硬化後のＴｇは低いもので約４７℃、高いもので約８０℃であった。
【００４４】
〔防眩層付透明保護板Ｃ〕
防眩層形成用塗料として、平均粒径８μｍのアクリルビーズを添加・分散させたＴｇが約８０℃のアクリル系塗料を用いた以外は、防眩層付透明保護板Ｂと同様にして、防眩層付透明保護板Ｃを作製した。ガラス基板は、塗料塗布面を予め薬液エッチング処理により粗面化処理してあるものを用いた。
【００４５】
〔防眩層付透明保護板Ｄ〕
防眩層形成用塗料として、平均粒径３μｍのアクリルビーズを添加・分散させたＴｇが約８０℃のアクリル系塗料を用いた以外は、防眩層付透明保護板Ｂと同様にして、防眩層付透明保護板Ｄを作製した。ガラス基板は、塗料塗布面を予め薬液エッチング処理により粗面化処理してあるものを用いた。
【００４６】
〔防眩層付透明保護板Ｅ〕
防眩層形成用塗料として、微細粒子を含有していないＴｇが約８０℃のアクリル系塗料を用いた以外は、防眩層付透明保護板Ｂと同様にして、防眩層付透明保護板Ｄを作製した。ガラス基板は、塗料塗布面を予め薬液エッチング処理により粗面化処理してあるものを用いた。
【００４７】
〔防眩層付透明保護板Ｆ〕
防眩層形成用塗料として、平均粒径８μｍのアクリルビーズを添加・分散させた、Ｔｇが約５２℃のアクリル系塗料を用いて、３２インチサイズの厚さ０．７ｍｍのガラス上に、乾燥膜厚が８μｍとなるようアプリケータを用いて塗装し、６０℃で５分間乾燥させたのち、高圧水銀ランプで硬化させ、防眩層付透明保護板Ｆを作製した。ガラス基板は、塗料塗布面を予め薬液エッチング処理により粗面化処理してあるものを用いた。
【００４８】
下記表２は、上記表１に示す防眩層付透明保護板Ａ、Ｂ、Ｃ、Ｆに加えて、以下に示す防眩層付透明保護板Ｇ、Ｈ、Ｉ、Ｊを作製して、耐環境性の試験を行った結果を表す。
【表２】
2009025692.tif 000004
【００４９】
〔防眩層付透明保護板Ｇ〕
防眩層形成用塗料として、平均粒径８μｍのアクリルビーズを添加・分散させた、Ｔｇが約４７℃のアクリル系塗料を用いた以外は、防眩層付透明保護板Ｆと同様にして、防眩層付透明保護板Ｇを作製した。ガラス基板は、塗料塗布面を予め薬液エッチング処理により粗面化処理してあるものを用いた。
【００５０】
〔防眩層付透明保護板Ｈ〕
防眩層形成用塗料として、平均粒径８μｍのアクリルビーズを添加・分散させた、Ｔｇが約４０℃のアクリル系塗料を用いた以外は、防眩層付透明保護板Ｆと同様にして、防眩層付透明保護板Ｈを作製した。ガラス基板は、塗料塗布面を予め薬液エッチング処理により粗面化処理してあるものを用いた。
【００５１】
〔防眩層付透明保護板Ｉ〕
防眩層形成用塗料として、平均粒径８μｍのアクリルビーズを添加・分散させた、Ｔｇが約８０℃のアクリル系塗料を用いた以外は、防眩層付透明保護板Ｆと同様にして、防眩層付透明保護板Ｉを作製した。
【００５２】
〔防眩層付透明保護板Ｊ〕
防眩層形成用塗料として、平均粒径８μｍのアクリルビーズを添加・分散させた、Ｔｇが約５２℃のアクリル系塗料を用いた以外は、防眩層付透明保護板Ｆと同様にして、防眩層付透明保護板Ｊを作製した。
【００５３】
表２において、防眩層付透明保護板Ａ、Ｂ、Ｃ、Ｆ、Ｇ、Ｈ、Ｉ、Ｊを、図１に示す透明保護板２６及び防眩層２７として、厚さ１．５ｍｍのアクリル系エラストマを透明有機物媒体層２５として、３２インチサイズの液晶パネルを作製した。偏光板２１及び２４の厚さは、それぞれ０．２ｍｍであり、液晶層２３を含む液晶セル２９を構成するガラス基板２２は０．７ｍｍのものを使用した。
【００５４】
これら液晶パネルの耐環境性を観察するため、熱サイクル試験と高温高湿試験を行った。熱サイクル試験は、−４０℃で３０分間放置、５０℃で３０分間放置を１００サイクル行い、試験後の透明保護板と防眩層表面を観察した。高温高湿試験は、４０℃、９０％ＲＨの環境下に９６時間放置し、試験後の透明保護板と防眩層表面を観察した。
【００５５】
表２から、熱サイクル試験後、外観変化の無かった防眩層付透明保護板は、Ｔｇが５０℃以上の防眩層付透明保護板Ｂ、Ｃ、Ｆ、Ｉ、Ｊであった。また、高温高湿試験後、外観に変化が無かった防眩層付透明保護板は、粗面化処理をした防眩層付透明保護板Ｂ、Ｃ、Ｆ、Ｇであった。
【００５６】
以上より、防眩層を形成する部材はＴｇが５０℃以上の場合、特に、防眩層付透明保護板Ｂ、Ｃ、Ｆは、環境温度変化に対して、耐久性のあることが判明した。また、透明保護板の防眩層塗装面への粗面化は、環境温度変化に対して、耐久性のあることが判明した。
【００５７】
下記表３について説明する。図１において、透明保護板２６としてポリカーボネート板を、透明有機物媒体層２５としてエラストマを用いて、３２インチサイズの液晶パネルを作製した。ポリカーボネート板の厚みは３ｍｍ、３．５ｍｍ、４ｍｍの３種類、エラストマの厚みは０．５ｍｍ、１．５ｍｍの２種類を用いた。それぞれのポリカーボネート板の片面は、平均粒径８μｍの粒子を添加・分散したアクリル系塗料を用いて、乾燥膜厚８μｍの防眩層を形成した。偏光板２１及び２４の厚さは、それぞれ０．２ｍｍであり、液晶層２３を含む液晶セル２９を構成するガラス基板２２は０．７ｍｍのものを使用した。
【００５８】
これらの液晶パネルを用いて、透明保護板２６と透明有機物媒体層２５との合計の厚さが大きくなった場合の画質への影響を調査するため、視認性評価を行った。視認性については、液晶パネルに光源やフレーム等をセットした液晶表示装置とし、画面に文字を表示して、ぼやけ具合を観察した。文字がくっきりと観察されるものを○、若干ぼけかけているが識別に支障が無い状態のものを△、完全にぼやけた文字として観察されるものを×と評価した。その結果を表３に示す。
【表３】
2009025692.tif 000005
【００５９】
表３から、透明保護板２６と透明有機物媒体層２５との合計の厚さが４ｍｍ以下では、画面に表示した文字をくっきりと読み取ることができた。合計の厚さが４．５ｍｍ及び５ｍｍでは、複雑な文字に若干のぼやけが生じた。５ｍｍを越えると、表示した全ての文字がぼけてしまい、視認性が悪化した。
【図面の簡単な説明】
【００６０】
【図１】実施例１の液晶表示装置の模式断面図
【図２】実施例２の液晶表示装置の模式断面図
【図３】防眩層付透明保護板の模式断面図
【符号の説明】
【００６１】
１…光源、２１，２４…偏光板、２２…ガラス基板、２３…液晶層、２５…透明有機物媒体層、２６，３１…透明保護板、２７、３４…防眩層、２８…粘着層、２９…液晶セル、３２…微細粒子、３３…防眩層形成用樹脂
【図１】
2009025692.tif 000006
【図２】
2009025692.tif 000007
【図３】
2009025692.tif 000008